(57)【要約】【課題】オゾンクラックやブルームによる外観不良を抑制可能なステータ、及び当該ステータを備えた一軸偏心ねじポンプの提供を目的とした。【解決手段】ステータ１０は、一軸偏心ねじポンプに用いられるものであって、筒状で内周面が雌ねじ形状に形成されたゴム製のステータ本体１２を有する。ステータ本体１２は、部分鹸化したポリビニルアルコールと、界面活性剤とを主成分として含むコーティング剤Ｃによってコーティングされ、露出面１７がコーティング膜１４によって覆われた状態になっている。コーティング剤Ｃに含まれているポリビニルアルコールには、鹸化度が７０％以上９０％以下のものが使用されている。また、コーティング剤Ｃに含まれている界面活性剤の配合比は、ポリビニルアルコールに対して重量比で０．２％以上２％以下とされている。【選択図】図１
2011080419.tif 000002
【特許請求の範囲】
【請求項１】
一軸偏心ねじポンプに用いられるステータであって、
筒状で内周面が雌ねじ形状に形成されたゴム製のステータ本体を有し、
部分鹸化したポリビニルアルコールと、界面活性剤とを主成分として含むコーティング剤により前記ステータ本体がコーティングが施されており、
前記コーティング剤に含まれるポリビニルアルコールの鹸化度が、７０％以上９０％以下であり、
コーティング剤に含まれている界面活性剤の割合が、ポリビニルアルコールに対して重量比で０．２％以上２％以下であることを特徴とするステータ。
【請求項２】
ステータ本体を構成するゴムが、ジエン系ゴムを主成分とするものであることを特徴とする請求項１に記載のステータ。
【請求項３】
コーティング剤におけるポリビニルアルコール濃度が、３重量％以上２５重量％以下であることを特徴とする請求項１又は２に記載のステータ。
【請求項４】
界面活性剤が、アルキルエーテル硫酸エステルナトリウム、アルキルアミンオキシド、ポリオキシエチレンアルキルエーテルから選ばれる一又は複数の成分を主成分としていることを特徴とする請求項１〜３のいずれかに記載のステータ。
【請求項５】
ステータ本体をコーティング剤によりコーティングすることにより形成されたコーティング膜を有し、
前記コーティング膜の膜厚が、１０μｍ以上２００μｍ以下であることを特徴とする請求項１〜４のいずれかに記載のステータ。
【請求項６】
請求項１〜５のいずれかに記載のステータと、
前記ステータの内周面によって囲まれた貫通孔と、
雄ねじ形状に形成され、前記貫通孔内において回転可能なロータと、
前記貫通孔内に前記ロータを挿通することにより前記ロータの外周面と前記ステータの内周面との間に形成された流体搬送路とを備えていることを特徴とする一軸偏心ねじポンプ。
【発明の詳細な説明】
【技術分野】
【０００１】
本発明は、一軸偏心ねじポンプに用いられるステータ及び一軸偏心ねじポンプに関し、特にオゾンクラックやブルームによるステータの外観不良を抑制可能なものに関する。
【背景技術】
【０００２】
従来より、下記特許文献１に示すような一軸偏心ねじポンプでは、ジエン系ゴムを主成分とするゴム製のステータが多用されている。ジエン系ゴムを主成分とするゴムは、空気中に含まれている酸素やオゾンとの反応性が高く、倉庫に長期にわたって保管するなどしている間に表面にオゾンクラックと呼ばれる微小クラックが発生することがある。そこで、従来技術では、ステータを構成するゴム材料中に耐オゾン劣化防止剤を配合することによりオゾンクラックの発生を抑制するという方策が採られている。
【０００３】
また、従来技術では、遮光性を有する袋にステータを収容することにより酸素が光によって励起するのを防止する方策や、酸素やオゾンの透過性の低い袋に酸素吸収剤と共にステータを収容する方策などが採用されている。
【先行技術文献】
【特許文献】
【０００４】
【特許文献１】特開２００８−０４５４９７号公報
【発明の概要】
【発明が解決しようとする課題】
【０００５】
上述したように、耐オゾン劣化防止剤をステータを構成するゴム材料中に配合する場合、オゾンクラックに対して充分な効果を示す程に加えれば、倉庫などに保管している間にゴムの表面に耐オゾン劣化防止剤が移行して表面上で固まることによりブルームと称される現象が起こり、外観を著しく阻害するおそれがあった。このようなステータをポンプに組み込んで使用した場合、送り出す流体中に耐オゾン劣化防止剤が混入してしまう恐れがあった。また通常、耐オゾン劣化防止剤は水に溶けず、有機溶剤を使うなどしなければ十分洗浄することができないという特性を有する。そのため、一軸偏心ネジポンプに使用されるステータのように筒状で内周面が雌ネジ形状に形成されたものにおいては、有機溶剤を使って洗浄するなど、相当の手間をかけなければ外観を回復することができないという問題があった。一方、耐オゾン劣化防止剤の配合量を少なくすれば、オゾン劣化を防止する効果が十分ではないという問題があった。
【０００６】
また、上述したように遮光性を有する袋にステータを収容する方策や、酸素やオゾンの透過性の低い袋に酸素吸収剤と共にステータを収容する方策を採用した場合は、ステータを袋に収容するための手間を要するという問題がある。さらに、ステータを前述したような袋に収容した場合は、取り扱いにくく、保管用に大きなスペースを必要とするという問題もある。
【０００７】
そこで、本発明は袋への収納などを行わなくてもオゾンクラックやブルームによる外観不良を抑制可能なステータ、及び当該ステータを備えた一軸偏心ねじポンプの提供を目的とした。
【課題を解決するための手段】
【０００８】
上述した課題を解決すべく提供される本発明のステータは、一軸偏心ねじポンプに用いられるものであって、筒状で内周面が雌ねじ形状に形成されたゴム製のステータ本体を有し、部分鹸化したポリビニルアルコールと、界面活性剤とを主成分として含むコーティング剤により前記ステータ本体がコーティングが施されていることを特徴としている。本発明のステータは、前記コーティング剤に含まれるポリビニルアルコールの鹸化度が、７０％以上９０％以下とされている。また、本発明のステータは、コーティング剤に含まれている界面活性剤の割合が、ポリビニルアルコールに対して重量比で０．２％以上２％以下とされている。
【０００９】
本発明のステータにおいて、ステータ本体を構成するゴムは、ジエン系ゴムを主成分とするものであってもよい。また、上述したコーティング剤におけるポリビニルアルコール濃度は、３重量％以上２５重量％以下であることが望ましい。さらに、上述したコーティング剤に含まれている界面活性剤は、アルキルエーテル硫酸エステルナトリウム、アルキルアミンオキシド、ポリオキシエチレンアルキルエーテルから選ばれる一又は複数の成分を主成分とするものであることが望ましい。本発明のステータは、ステータ本体をコーティング剤によりコーティングすることにより形成されたコーティング膜を有し、前記コーティング膜の膜厚が、１０μｍ以上２００μｍ以下であることが望ましい。
【００１０】
本発明の一軸偏心ねじポンプは、上述した本発明のステータと、前記ステータの内周面によって囲まれた貫通孔と、雄ねじ形状に形成され、前記貫通孔内において回転可能なロータと、前記貫通孔内に前記ロータを挿通することにより前記ロータの外周面と前記ステータの内周面との間に形成された流体搬送路とを備えていることを特徴としている。
【発明の効果】
【００１１】
本発明のステータは、ゴム製のステータ本体に対し、部分鹸化したポリビニルアルコールと、界面活性剤とを主成分として含むコーティング剤によるコーティングを施したものであり、酸素やオゾンが直接ステータ本体と接触しない。したがって、本発明のステータは、ステータ本体にオゾンクラックが発生するのを回避することが可能である。また、前述したようなコーティングをステータ本体に対して施すことによりオゾンクラックが発生するのを防止できるため、ステータ本体の製造時に耐オゾン劣化防止剤等の配合剤の配合量を最小限に抑制することができる。したがって、本発明のステータは、倉庫等に長期保存しておいたとしてもステータ本体をなすゴムに含まれている配合剤が表面に現れにくく、いわゆるブルームによる外観不良が起こりにくい。
【００１２】
コーティング剤に含まれるポリビニルアルコールの鹸化度を７０％以上９０％以下とすることにより、酸素やオゾンがコーティング剤により形成された層（以下、コーティング膜とも称す）を透過するのを確実に防止できる。本発明のステータは、前述した範囲内の鹸化度を有するポリビニルアルコールによりステータ本体をコーティングしたものであるため、酸素やオゾンがコーティング膜を透過するのを確実に防止し、ステータ本体の性能や外観が低下するのを抑制することが可能である。
【００１３】
また、コーティング剤に含まれるポリビニルアルコールの鹸化度を７０％以上９０％以下とすれば、常温の水によって洗浄することによりコーティング膜をステータ本体からスムーズに除去することが可能となる。したがって、本発明のステータは、温水などを準備しなくても雌ねじ形状に形成された内周面のように洗浄が困難な部位についてもコーティング剤を容易に除去できる。よって、本発明のステータは、例えば食品の輸送用に用いるもののように、使用時に確実にコーティング剤が除去されていなければ問題が発生しうる類の一軸偏心ねじポンプにも好適に使用することができる。
【００１４】
ここで、本発明者らが検討したところ、コーティング剤に含まれているポリビニルアルコールの鹸化度が７０％以上よりも低いと、コーティング膜による酸素の遮断効果が小さく、充分な耐オゾンクラック防止能を得難いことが判明した。かかる知見に基づき、本発明では、鹸化度が７０％以上のポリビニルアルコールをコーティング剤に配合している。そのため、本発明によれば、コーティング膜により酸素の透過を防止し、ステータにおけるオゾンクラックの発生を確実に抑制することが可能となる。
【００１５】
コーティング剤に含まれている界面活性剤の割合をポリビニルアルコールに対して重量比で０．２％以上２％以下とすることにより、コーティング剤により形成されるコーティング膜の膜厚を部位によらず略均一とすることが可能である。本発明のステータは、前述した割合で界面活性剤が配合されたコーティング剤によりコーティングされたものであるため、ステータ本体において複雑な形状に形成された内周面などの部位についても他の部位と同様にムラ無く略均一な膜厚のコーティング膜によって酸素やオゾンから保護されている。したがって、本発明のステータは、オゾンクラックの発生やブルームによる外観不良などの問題がいかなる部位においても発生しにくい。
【００１６】
また、本発明のステータは、上述したコーティング剤におけるポリビニルアルコール濃度を３重量％以上とすることにより、コーティング剤をステータ本体に対して一度塗布するだけでオゾンクラックやブルームに対して高い抑制効果が得られる。したがって、ポリビニルアルコールの濃度を３重量％以上とすれば、コーティング剤を重ね塗りしなくてもよく、ステータ本体のコーティングに要する手間を最小限に抑制できる。また、ポリビニルアルコールの濃度を２５重量％以下とすることにより、コーティング剤によってステータ本体の表面に形成されるコーティング膜の膜厚を略均一化することができる。したがって、ポリビニルアルコールの濃度を２５重量％以下とすれば、ステータ本体の部位によらずオゾンクラックやブルームの抑制効果が同等に得られる。
【００１７】
本発明のステータは、コーティング剤によりステータ本体にコーティングを施したものであり、酸素やオゾンが直接ステータ本体と接触しない。そのため、ステータ本体を構成するゴムがジエン系ゴムを主成分とするものである場合であっても、オゾンクラックが発生しにくい。また、オゾンクラックが発生しにくいため、ステータ本体を構成する素材として耐オゾン劣化防止剤等の配合剤を過度に配合する必要がなく、ブルームによる外観不良を防止することが可能である。
【００１８】
本発明のステータは、コーティング剤に含まれる界面活性剤としてアルキルエーテル硫酸エステルナトリウム、アルキルアミンオキシド、ポリオキシエチレンアルキルエーテルから選ばれる一又は複数の成分を主成分とするものを採用することにより、ステータ本体をコーティング剤によってより一層略均一にコーティングすることが可能となる。
【００１９】
ここで、コーティングを除去することを考慮すると、コーティング剤によりステータ本体の表面に形成されるコーティング膜の膜厚は可能な限り薄いことが望ましい。その反面、コーティング膜の膜厚が過度に薄いと、オゾンクラックを防止する効果、具体的には空気中の酸素の進入を防ぐ効果や、紫外線を遮断する効果が充分得られない。また、コーティング膜の膜厚が過度に厚いと、膜の柔軟性が損なわれてしまい、膜の破損等が起こりやすくなる。そのため、コーティング膜の膜厚を厚くしすぎると、保管場所の変更や出荷などの際のハンドリング時に他の物質と接触するなどした際にコーティング膜が破損したり、剥がれるなどする懸念がある。したがって、コーティング膜の膜厚は、ヒートショックなどの影響を受けてもコーティング膜が破損しない程度において最小限に抑制することが望ましい。
【００２０】
かかる知見に基づき、本発明のステータでは、コーティング膜の膜厚が１０μｍ以上２００μｍ以下とされている。これにより、常温の水などにより洗浄することによりコーティング膜を容易に除去できると共に、ヒートショックなどの影響を受けてもコーティング膜の破損やこれに伴うオゾンクラックの発生やブルームによる外観不良などの問題が発生しにくいステータを提供することができる。
【００２１】
また、本発明の一軸偏心ねじポンプは、上述した本発明のステータを備えているため、長期保管時にステータにオゾンクラックやブルームによる外観不良が起こりにくい。
【図面の簡単な説明】
【００２２】
【図１】本発明の一実施形態に係る一軸偏心ポンプの構造を示す断面図である。
【図２】本発明の一実施形態に係るステータの断面図であり、（ａ）はステータの軸方向に沿って断面視した状態を示す断面図、（ｂ）〜（ｄ）はそれぞれ（ａ）のＡ−Ａ断面図、Ｂ−Ｂ断面図、Ｃ−Ｃ断面図である。
【発明を実施するための形態】
【００２３】
本発明の一実施形態に係るステータ１０及び一軸偏心ねじポンプＰについて、図面を参照しつつ説明する。図１に示すように、ステータ１０は、ロータ３０や動力伝達機構５０などと共に一軸偏心ねじポンプＰを構成するものである。一軸偏心ねじポンプＰは、いわゆる回転容積型のポンプであり、ケーシング２０の内部にステータ１０や、ロータ３０、動力伝達機構５０などが収容された構成とされている。
【００２４】
図２に示すように、ステータ１０は、ステータ本体１２の表面をコーティング剤Ｃによってコーティングしたものである。ステータ本体１２は、一軸偏心ねじポンプＰに組み込まれるゴム製の部材である。ステータ本体１２は、一軸偏心ねじポンプＰの組み立て時に固定用に用いられるフランジ部１０ａなどの部分を除き、略全体が円筒形の外観形状を有する。ステータ本体１２を構成するゴムの種類は、一軸偏心ねじポンプＰにおいて移送する被搬送物の種類や性状などにあわせて適宜選択可能である。本実施形態において採用されているステータ本体１２は、ジエン系のゴムを主成分とする素材により形成されている。
【００２５】
具体的には、ステータ本体１２は、天然ゴム（ＮＲ）や、イソプレンゴム（ＩＲ）、ブタジエンゴム（ＢＲ）、スチレンブタジエンゴム（ＳＢＲ）、クロロプレンゴム（ＣＲ）、アクリロニトリルブタジエンゴム（ＮＢＲ）、エチレン・プロピレン・ジエンゴム（ＥＰＤＭ）などのゴムを主成分として構成されている。そのため、ステータ本体１２は、ウレタンゴム（Ｕ）やシリコーンゴム（Ｑ）などの非ジエン系ゴムを用いた場合に比べてオゾンにさらされることによりオゾンクラックが生じやすい傾向にある。また、ステータ本体１２には、前述したゴムに加え、従来公知の耐オゾン劣化防止剤や、加硫剤、架橋剤、加硫促進剤、加硫促進助剤、スコーチ防止剤、老化防止剤、酸化防止剤、可塑剤、ゴム軟化剤、ゴム補強剤、充填剤、強化剤等を適宜配合することが可能である。
【００２６】
ステータ本体１２の内周面１８は、３６０度を１ピッチとする２条の雌ねじ形状とされている。さらに具体的には、ステータ本体１２の内部には、ステータ本体１２の長手方向に沿って伸び、前述したピッチでねじれた貫通孔１６が設けられている。また、図２（ｂ）〜（ｄ）に示すように、貫通孔１６は、ステータ本体１２の長手方向のいずれの位置において断面視しても、その断面形状（開口形状）がほぼ長円形となるように形成されている。
【００２７】
ステータ１０は、一軸偏心ねじポンプＰに組み込み使用する段階において、ステータ本体１２の外表面１３や内周面１８は、図１に示すように表面が膜などによって覆われておらず、外気に触れうる状態とされる。一方、ステータ１０は、一軸偏心ねじポンプＰに組み込むよりも前の段階、すなわち一軸偏心ねじポンプＰの部品として倉庫に保管などされている段階においては、図２に示すように、外表面１３や内周面１８のように一軸偏心ねじポンプＰに組み込んだ状態において外気に触れうる状態になる面（以下、「露出面」１７とも称す）がコーティング膜１４によりコーティングされ、酸素やオゾンから保護されている。
【００２８】
コーティング膜１４は、ステータ１０の露出面１７をコーティング剤Ｃによってコーティングすることにより形成される、水溶性の膜である。コーティング膜１４は、いかなる膜厚とされてもよいが、１０μｍ以上２００μｍ以下の範囲内であることが望ましい。また、コーティング剤Ｃによるステータ本体１２のコーティングは、いかなる手法によって行われてもよいが、ステータ本体１２全体に亘って部位によらず略均一な膜厚となるような手法により行われることが望ましい。具体的には、ステータ本体１２のコーティングは、コーティング剤Ｃをハケなどによって塗布することにより形成してもよく、空気圧を利用して噴霧するなどして形成してもよい。また、コーティング剤Ｃを準備してある容器内にステータ本体１２を浸漬させた後、取り出して乾燥することによりステータ本体１２にコーティングを施してもよい。
【００２９】
コーティング剤Ｃは、部分鹸化したポリビニルアルコールと、界面活性剤とを主成分として含むものである。コーティング剤Ｃを構成するポリビニルアルコールの鹸化度は、７０％以上９０％以下であることが好ましく、７５％以上８５％以下であることがさらに好ましい。また、コーティング剤Ｃにおけるポリビニルアルコール濃度は、３重量％以上２５重量％以下であることが望ましく、５重量％以上１５重量％以下であることがより一層望ましい。
【００３０】
コーティング剤Ｃに含まれている界面活性剤は、ポリビニルアルコールに対して重量比で０．２％以上２％以下の範囲内であることが好ましく、０．５％以上１．５％以下の範囲内であることがさらに好ましい。また、コーティング剤Ｃに含まれている界面活性剤はいかなるものであってもよいが、アルキルエーテル硫酸エステルナトリウム、アルキルアミンオキシド、ポリオキシエチレンアルキルエーテルから選ばれる一又は複数の成分を主成分とするものであることが望ましい。また、ステータ１０が食品を移送するための一軸偏心ねじポンプＰに使用されるものである場合は、界面活性剤は、食品の洗浄に使用可能であり、人体に悪影響を及ぼさないものであることが望ましい。
【００３１】
また、コーティング剤Ｃは、主成分たるポリビニルアルコールや界面活性剤に加え、必要に応じて他の成分を含むものとすることが可能である。具体的には、本実施形態で採用されているコーティング剤Ｃには、さらに染料を配合したものとされている。そのため、コーティング剤Ｃを乾燥させた後に形成されるコーティング膜１４は、染料によって着色された状態となる。したがって、ステータ本体１２をなすゴムの外観が白色系のものである場合は、ステータ本体１２の露出面１７にコーティング膜１４が付着しているか否かを一見して把握することが可能となる。また、ステータ本体１２をなすゴムの外観が黒色系であるなどして一見しただけでは露出面１７にコーティング膜１４が付着しているか否かを把握しにくい場合であっても、手で触れるなどした際に染料によって着色されるか否かを確認することにより、コーティング膜１４の有無を確認することができる。
【００３２】
ケーシング２０は、金属製で筒状の部材あり、長手方向一端側に取り付けられた円板形のエンドスタッド２０ａに第１開口２２ａが設けられている。また、ケーシング２０の外周部分には、第２開口２２ｂが設けられている。第２開口２２ｂは、ケーシング２０の長手方向中間部分に位置する中間部２０ｄにおいてケーシング２０の内部空間に連通している。第１，２開口２２ａ，２２ｂは、それぞれ一軸偏心ねじポンプＰの吸込口および吐出口として機能する。上述したステータ１０は、ケーシング２０において第１開口２２ａに隣接する位置に設けられたステータ取付部２２ｂ内に収容されている。ステータ１０は、フランジ部１０ａをケーシング２０の端部においてエンドスタッド２０ａによって挟み込み、エンドスタッド２０ａとケーシング２０の本体部分とに亘ってステーボルト２４を取り付けて締め付けることにより固定されている。
【００３３】
ロータ３０は、金属製の軸体であり、１条の雄ねじ形状とされている。ロータ３０は、上述したステータ１０に形成された貫通孔１６に挿通され、貫通孔１６の内部において自由に偏心回転可能とされている。ロータ３０は、上述したステータ１０の貫通孔１６に挿通され、ロータ３０の外周面３２とステータ１０の内周面１８とが両者の接線にわたって当接した状態とされている。また、この状態において、貫通孔１６を形成しているステータ１０の内周面１８と、ロータ３０の外周面との間には、流体搬送路４０が形成されている。
【００３４】
流体搬送路４０は、ステータ１０やロータ３０の長手方向に向けて螺旋状に延びており、ロータ３０をステータ１０の貫通孔１６内において回転させると、ステータ１０内を回転しながらステータ１０の長手方向に進む。そのため、ロータ３０を回転させると、ステータ１０の一端側から流体搬送路４０内に流体を吸い込むと共に、この流体を流体搬送路４０内に閉じこめた状態でステータ１０の他端側に向けて移送し、ステータ１０の他端側において吐出させることが可能である。
【００３５】
動力伝達機構５０は、ケーシング２０の外部に設けられたモータなどの動力源（図示せず）から上述したロータ３０に対して動力を伝達するために設けられている。動力伝達機構５０は、前述した動力源から伝達された回転動力をロータ３０に伝達し、ロータ３０を偏心回転させることが可能とされている。一軸偏心ねじポンプＰは、前述した動力源を作動させロータ３０を回転させることにより、流体搬送路４０を介して流体を搬送することが可能である。
【００３６】
上述したように、本実施形態に係る一軸偏心ねじポンプＰが備えるステータ１０は、ゴム製のステータ本体１２の露出面１７をコーティング剤Ｃによってコーティングしコーティング膜１４を形成することにより、酸素やオゾンからステータ本体１２が保護されている。したがって、本実施形態のステータ１０は、例えば倉庫などに保管している間にステータ本体１２にオゾンクラックが発生しにくい。また、ステータ１０は、オゾンクラックが発生しにくいため、ステータ本体１２の製造時にゴムと共に配合される配合剤の配合量を最小限に抑制することができる。したがって、ステータ１０は、倉庫等に長期間保存しておいたとしても配合剤がステータ本体１２の露出面１７に現れにくく、いわゆるブルームによる外観不良が起こりにくい。
【００３７】
上述したコーティング剤Ｃは、鹸化度が７０％以上９０％以下の範囲内にあるポリビニルアルコールを主成分として含んでおり、酸素やオゾンがコーティング膜１４を極めて透過しにくい。したがって、ステータ１０は、コーティング膜１４を酸素やオゾンが透過することにより、ステータ本体１２にオゾンクラックが発生すること、及びステータ本体１２の性能低下や外観低下が起こることを防止できる。
【００３８】
また、上述したコーティング膜１４は、鹸化度が７０％以上９０％以下のビニルアルコールを含むコーティング剤Ｃを乾燥することにより形成されたものであり、高温の湯水を準備しなくても常温の水によってスムーズに除去可能である。したがって、ステータ１０は、雌ねじ形状に形成された内周面１８のように洗浄が困難な部位についても容易かつ確実にコーティング膜１４を除去することが可能である。
【００３９】
本実施形態では、コーティング剤Ｃに含まれるポリビニルアルコールの鹸化度が必要以上に低い場合に充分なオゾンクラック防止効果が得られないことを加味し、鹸化度が７０％以上のポリビニルアルコールをコーティング剤Ｃに配合している。そのため、ステータ１０は、常温の水により容易にコーティング膜１４を除去できると共に、ステータ本体１２のコーティングに要するコーティング剤Ｃの使用量を最小限に抑制することが可能である。
【００４０】
本実施形態で採用されているコーティング剤Ｃは、ポリビニルアルコールに対して重量比で０．２％以上２％以下の界面活性剤が含まれており、コーティング膜１４の膜厚が部位によらず略均一に形成される。そのため、ステータ本体１２の外表面１３のように起伏等がない部分だけでなく、内周面１８のように複雑に湾曲した形状を有する部分やフランジ部１０ａが設けられ段状になった部分などについてもムラ無く略均一な膜厚のコーティング膜１４によって酸素やオゾンから保護されている。したがって、ステータ１０は、いかなる部位においてもオゾンクラックの発生やブルームによる外観不良などの問題が発生しにくい。
【００４１】
本実施形態においてコーティング膜１４を形成するために使用されたコーティング剤Ｃは、ポリビニルアルコール濃度が３重量％以上のものであり、ステータ１０本体に対して一度塗布するだけでオゾンクラックやブルームの発生を最小限に抑制することが可能である。したがって、上述したステータ１０は、コーティング剤Ｃを重ね塗りしなくてもコーティング膜１４によりステータ本体１２の略全体をコーティングし、酸素やオゾンから保護することが可能である。また、上述したコーティング剤Ｃは、ポリビニルアルコールの濃度が２５重量％以下であり、ステータ本体１２をなすゴムとの親和性が高く、ステータ本体１２の露出面１７上に略均一な膜厚のコーティング膜１４を形成することが可能である。したがって、ステータ１０は、いかなる部位においてもステータ本体１２がコーティング膜１４によって酸素やオゾンから保護された状態にあり、オゾンクラックやブルームなどの問題が発生しにくい。
【００４２】
上述したステータ１０は、コーティング膜１４の膜厚が１０μｍ以上２００μｍ以下の範囲内にあり、常温の水により洗浄することにより容易にコーティング膜１４を除去することができる。また、コーティング膜１４は、倉庫内の温度変化などによりヒートショックの影響を受けても破損しにくく、オゾンクラックの発生やブルームによる外観不良などの問題も発生しにくい。
【００４３】
上記実施形態では、コーティング剤Ｃに含まれる界面活性剤の一例としてアルキルエーテル硫酸エステルナトリウム、アルキルアミンオキシド、ポリオキシエチレンアルキルエーテルから選ばれる一又は複数の成分を主成分とするものを例示したが、本発明はこれに限定される訳ではなく、他の界面活性剤を含むものであってもよい。
【００４４】
上記実施形態では、コーティング膜１４が残存しているか否かの判別を容易なものとすべく、コーティング剤Ｃに染料を配合した例を例示したが、本発明はこれに限定されるものではなく、染料を配合しない構成としてもよい。また、コーティング剤Ｃに染料を配合する代わりに、例えばコーティング膜１４を形成した後にコーティング膜１４の表面に着色を施すなど、他の方策を採用することによりコーティング膜１４の残存を確認できるようにしてもよい。
【実施例１】
【００４５】
続いて、上述した一軸偏心ねじポンプＰのステータ１０において、ステータ本体１２をコーティングするために用いられるコーティング剤Ｃの特性がコーティング膜１４の特性に及ぼす影響について検討するために行った実験の実施方法、及びその実験結果について説明する。
【００４６】
（実験方法等）
本実施例において実施された各実験（実験例１〜３，比較例１〜３）は、コーティング剤Ｃに含有されるポリビニルアルコールの鹸化度がオゾンクラックの抑制や、コーティング膜１４の除去の容易さに及ぼす影響について検討すべく行われたものである。実験例１〜３及び比較例１〜３において使用したポリビニルアルコールは、いずれも株式会社クラレ製のものであり、下記表１に示す品番及び特性を有するものである。具体的には、実験例１〜３において使用したポリビニルアルコールは、鹸化度が７０％以上９０％以下の範囲内にあるものである。また、比較例１，２において使用したポリビニルアルコールは、鹸化度が９０％よりも高く、比較例３において使用したポリビニルアルコールは、鹸化度が７０％未満のものである。
【００４７】
【表１】
2011080419.tif 000003
【００４８】
実験例１〜３及び比較例１〜３において使用されたコーティング剤Ｃは、表２に示すように、いずれもポリビニルアルコール（ａ）、界面活性剤（ｂ）、蒸留水（ｃ）の重量比がａ：ｂ：ｃ＝１００：１．５：９００となるように調製された。なお、実験例１〜３及び比較例１〜３において使用した界面活性剤は、アルキルエーテル硫酸エステルナトリウム、アルキルアミンオキシド、及びポリオキシエチレンアルキルエーテルを主成分とするものであった。具体的には、プロクター・アンド・ギャンブル・ジャパン株式会社製の商品名「ジョイ」が界面活性剤として用いられた。
【００４９】
【表２】
2011080419.tif 000004
【００５０】
本実施例１では、実験例１〜３及び比較例１〜３に係る試験用サンプルについて、（１）冷水洗浄試験、（２）熱水洗浄試験、及び（３）日光暴露試験を行った。前記（１）及び（２）に係る試験では、ジエン系のゴムであるエチレン・プロピレン・ジエンゴム（ＥＰＤＭ）を主成分とし、直径が４０ｍｍで厚さが８ｍｍの円盤状の加硫ゴムを試験用サンプルとして用いた。また、前記（３）に係る試験では、ジエン系のゴムであるアクリロニトリルブタジエンゴム（ＮＢＲ）を主成分とし、巾２５ｍｍ、長さ１２４ｍｍ、厚さ８ｍｍの大きさの加硫ゴムの両端を揃え、端から１０ｍｍの位置をナイロン製の糸で縛り、ループを形成したものを試験用サンプルとして用いた。前記（１）〜（３）に係る各試験の試験方法は下記の通りであった。
【００５１】
（１）冷水洗浄試験
上述した試験用サンプルを実験例１〜３及び比較例１〜３のために準備したコーティング剤Ｃに浸した後、サランメッシュ上で室温にて１時間乾燥させたものを１０００ｍＬ（１０℃）の水中に投入し、１０分間攪拌することにより行われた。攪拌後、加硫ゴムサンプルを水中から取り出し、手感にてコーティング膜１４の有無を確認した。
【００５２】
（２）熱水洗浄試験
上記冷水洗浄試験と同様に、加硫ゴムサンプルを実験例１〜３及び比較例１〜３のために準備したコーティング剤Ｃに浸した後、サランメッシュ上で室温にて１時間乾燥させたものを１０００ｍＬ（７０℃）の水中に投入し、１０分間攪拌することにより行われた。攪拌後、加硫ゴムサンプルを水中から取り出し、手感にてコーティング膜１４の有無を確認した。
【００５３】
（３）日光曝露試験
上述した試験用サンプルの表面にハケを用いて実施例１〜３及び比較例１〜３のために準備したコーティング剤Ｃを塗布した後、３０分間室温にて乾燥させた。乾燥後、試験用サンプルを直射日光に１００時間曝露させた後、試験用サンプルの表面を視認により観察することにより耐オゾンクラック性を評価した。
【００５４】
（実験結果）
上記（１）〜（３）に係る試験の結果を表３に示す。
【００５５】
【表３】
2011080419.tif 000005
【００５６】
表３に示すように、上記（２）に係る熱水洗浄試験では、実験例１〜３及び比較例１〜３のいずれの場合においても、コーティング膜１４をほぼ完全に除去することができた。また、上記（１）に係る冷水洗浄試験の結果、鹸化度が７０％以上９０％以下の範囲内にあるポリビニルアルコールを含むコーティング剤Ｃを用いてコーティング膜１４を形成した場合は、１０℃の冷水（常温の水）によりコーティング膜１４が完全に除去された。また、比較例３のように鹸化度が７０％未満のポリビニルアルコールを用いた場合は、１０℃の冷水によりコーティング膜１４をほぼ完全に除去することができた。しかし、鹸化度が９０％よりも高いポリビニルアルコールを用いた場合はコーティング膜１４を十分除去できなかった。具体的には、比較例１ではコーティング膜１４が試験用サンプルの表面に視認可能な程度に残存していた。また、比較例２では試験用サンプルの表面にコーティング膜１４に起因するぬめりが残存していた。これにより、冷水による洗浄によりコーティング膜１４を容易かつ完全に除去するためには、コーティング剤Ｃに含まれるポリビニルアルコールの鹸化度が９０％未満である必要があり、鹸化度が７０％以上であることが好ましいことが判明した。
【００５７】
上記（３）に係る日光暴露試験の結果、ポリビニルアルコールの鹸化度が７３％よりも高い実験例１，２の場合はオゾンクラックが全く発生しなかった。鹸化度が実験例１，２よりも低い（７３％）ポリビニルアルコールを用いた実験例３の場合は、微小なオゾンクラックが発生したが、実用上問題とならない程度のものであった。また、鹸化度が９０％よりも高いポリビニルアルコールを用いた比較例１，２の場合は、前記実験例１，２の場合と同様にオゾンクラックが全く発生しなかった。これに対し、鹸化度が７０％未満であるポリビニルアルコールを用いた比較例３の場合は、視認によりはっきりと判るオゾンクラックが発生し、実用上問題となることが判明した。これにより、オゾンクラックの発生を抑制するためには、コーティング剤Ｃに含まれるポリビニルアルコールの鹸化度が７０％以上であることが望ましく、７３％よりも高いことがより一層望ましいことが判明した。
【００５８】
上記（１）〜（３）に係る各試験の結果を勘案すると、熱水を用いなくても冷水によって容易にコーティング膜１４を除去可能であり、オゾンクラックの発生を抑制可能とするためには、コーティング剤Ｃに含まれるポリビニルアルコールの鹸化度が７０％以上９０％以下であることが好ましいことが判明した。また、オゾンクラックをより一層確実に防止するためには、コーティング剤Ｃに含まれるポリビニルアルコールの鹸化度が７３％よりも高く、９０％以下の範囲内にあることが好ましいことが判明した。
【実施例２】
【００５９】
続いて、コーティング膜１４の膜厚、及びコーティング剤Ｃにおけるポリビニルアルコールの濃度がコーティング膜１４の耐熱性や耐寒性、オゾンクラックの発生に与える影響について検討するために行った実験の実施方法、及びその実験結果について説明する。
【００６０】
（実験方法）
本実施例において実施された各実験（実験例４〜６，比較例４，５）では、上記実施例１の実験例１において採用されたものと同一のポリビニルアルコール（株式会社クラレ製／品番：ＰＶＡ２０５／重合度：５００／鹸化度：８７％）が用いられた。実験例４〜６及び比較例４，５において使用されたコーティング剤Ｃにおけるポリビニルアルコール、界面活性剤、及び蒸留水の組成比（重量比）は、それぞれ下記表４に示す通りであった。また、実施例２では、界面活性剤として、アルキルエーテル硫酸エステルナトリウム、アルキルアミンオキシド、及びポリオキシエチレンアルキルエーテルを主成分とするものが使用された。具体的には、プロクター・アンド・ギャンブル・ジャパン株式会社製の商品名「ジョイ」が界面活性剤として使用された。
【００６１】
【表４】
2011080419.tif 000006
【００６２】
本実施例１では、実験例４〜６及び比較例４，５に係る試験用サンプルについて、（Ａ）耐熱性試験、（Ｂ）耐寒性試験、及び（Ｃ）日光暴露試験を行った。また、実験例４〜６及び比較例４，５において用いる試験用サンプルにつき、コーティング剤Ｃの乾燥後に形成されるコーティング膜１４の膜厚をレーザー顕微鏡（株式会社キーエンス製／型番ＶＫ９７００）にて測定した。前記（Ａ）及び（Ｂ）に係る試験では、ジエン系のゴムであるエチレン・プロピレン・ジエンゴム（ＥＰＤＭ）を主成分とし、直径が４０ｍｍで厚さが８ｍｍの円盤状の加硫ゴムを試験用サンプルとして用いた。また、前記（Ｃ）に係る試験では、エチレン・プロピレン・ジエンゴム（ＥＰＤＭ）を主成分とし、巾２５ｍｍ、長さ１２４ｍｍ、厚さ８ｍｍの大きさの加硫ゴムの両端を揃え、端から１０ｍｍの位置をナイロン製の糸で縛り、ループを形成したものを試験用サンプルとして用いた。前記各試験（Ａ）〜（Ｃ）の試験方法は下記の通りであった。
【００６３】
（Ａ）耐熱性試験
試験用サンプルを上記表４に示す組成比でポリビニルアルコール等を混合することにより実施例４〜６及び比較例４，５のために準備したコーティング剤Ｃに浸した後、サランメッシュ上で室温にて１時間乾燥させた。この試験用サンプルを８０℃に温度調整されたオーブン内に１週間放置した後、コーティング膜１４の剥離やシワ、オゾンクラックが発生しているか否かを評価した。
【００６４】
（Ｂ）耐寒性試験
試験用サンプルを上記表４に示す組成比でポリビニルアルコール等を混合することにより実施例４〜６及び比較例４，５のために準備したコーティング剤Ｃに浸した後、サランメッシュ上で室温にて１時間乾燥させた。この試験用サンプルを−１０℃に温度調整された冷蔵庫の庫内に１週間放置した後、コーティング膜１４の剥離やシワ、オゾンクラックが発生しているか否かを評価した。
【００６５】
（Ｃ）日光曝露試験
上述した試験用サンプルの表面にハケを用いて実施例１〜３及び比較例１〜３のために準備したコーティング剤Ｃを塗布した後、３０分間室温にて乾燥させた。乾燥後、試験用サンプルを直射日光に１００時間曝露させた後、試験用サンプルの表面を視認により観察することにより耐オゾンクラック性の評価を行った。
【００６６】
（実験結果）
上述した実施例４〜６及び比較例４，５についての試験結果を下記表５に示す。表５に示すように、コーティング剤Ｃに含まれているポリビニルアルコールの濃度が高くなるほど、コーティング剤Ｃを乾燥させた後に形成されるコーティング膜１４の膜厚が厚くなる傾向にあることが確認された。また、上記（Ａ）に係る耐熱性試験及び（Ｂ）に係る耐寒性試験の結果、ポリビニルアルコールの濃度が最も高く（１９．６％）、コーティング膜１４の膜厚が最も厚い比較例５の場合（１９５μｍ）は、コーティング膜１４が剥離したり、コーティング膜１４にシワが生じてしまうことが判明した。したがって、コーティング剤Ｃに含まれているポリビニルアルコールの濃度が過度に高く、コーティング膜１４の膜厚が必要以上に厚くなると、熱衝撃（ヒートショック）の影響によりコーティング膜１４に剥離やシワが生じやすくなることが判明した。なお、表５に示す実験結果では、比較例５に係る（Ｃ）日光暴露試験においてオゾンクラックは確認されなかった。しかし、コーティング膜１４に剥離やシワが生じると、当該部位においてゴムがオゾンや酸素にさらされることになるため、その分だけオゾンクラックやブルームによる外観不良が発生しやすいものと想定される。
【００６７】
また、比較例４の場合は、ポリビニルアルコールの濃度が最も低く（１．１％）、コーティング膜１４の膜厚が最も薄い（１．６μｍ）。比較例４について行った（Ａ）耐熱性試験及び（Ｂ）耐寒性試験の結果、熱衝撃が加わってもコーティング膜１４が剥離したり、コーティング膜１４にシワが生じるなどの問題が生じず、試験サンプルを構成するゴムの表面がコーティング膜１４に覆われた状態を維持可能であることが判明した。したがって、ポリビニルアルコールの濃度を低くし、コーティング膜１４の膜厚を薄くすることにより、コーティング膜１４の破損やシワの発生を抑制しうるものと想定される。その一方で、比較例４の場合は、（Ｃ）日光暴露試験において小さなオゾンクラックが確認された。これは、コーティング膜１４が必要以上に薄いと、その分だけオゾンや酸素の透過に伴いオゾンクラックが発生する可能性があることを示唆しているものと考えられる。
【００６８】
これに対し、実施例４〜６の場合は、ポリビニルアルコールの濃度やコーティング膜１４の膜厚が上述した比較例４，５の場合の中間にある。具体的には、実施例４〜６の場合は、ポリビニルアルコールの濃度が４．２％〜１４％の範囲内にあり、コーティング膜１４の膜厚が４．５μｍ〜１０５μｍの範囲内にある。実施例４〜６の場合は、（Ａ）耐熱性試験や（Ｂ）耐寒性試験を行っても、コーティング膜１４が剥離したり、コーティング膜１４にシワが生じるなどの問題は生じなかった。したがって、実施例４〜６の場合は、熱衝撃を受けてもコーティング膜１４の破損やシワが極めて生じにくいものと想定される。また、比較例４〜６の場合は、（Ｃ）日光暴露試験においてオゾンクラックが発生しなかった。したがって、ポリビニルアルコールの濃度が４．２％〜１４％の範囲内にあるコーティング剤Ｃによりコーティングを行い、膜厚が４．５μｍ〜１０５μｍの範囲内となるようにコーティング膜１４を形成すれば、倉庫などのように温度変化の激しい場所に保管しておいてもコーティング膜１４の破損やシワが生じにくく、オゾンクラックの発生を抑制できることが判明した。
【００６９】
【表５】
2011080419.tif 000007
【実施例３】
【００７０】
続いて、コーティング剤Ｃに含まれる界面活性剤の種類、量、及びコーティング膜１４の膜厚がコーティング膜１４の除去の容易さや、オゾンクラックの発生に与える影響について検討するために行った実験の実施方法、及びその実験結果について説明する。
【００７１】
（実験方法）
本実施例においても、上記実施例２と同様に、上記実施例１の実験例１において採用されたものと同一のポリビニルアルコール（株式会社クラレ製／品番：ＰＶＡ２０５／重合度：５００／鹸化度：８７％）が用いられた。実験例７，８及び比較例６〜８において使用されたコーティング剤Ｃにおいて、ポリビニルアルコール、界面活性剤、及び蒸留水の組成比は、それぞれ下記表６に示す通りであった。本実施例３では、実験例７，８及び比較例７，８において、界面活性剤として、アルキルエーテル硫酸エステルナトリウム、アルキルアミンオキシド、及びポリオキシエチレンアルキルエーテルを主成分とするものが使用された。具体的には、プロクター・アンド・ギャンブル・ジャパン株式会社製の商品名「ジョイ」が使用された。また、比較例６においては、界面活性剤として、ドデシルベンゼンスルホン酸ナトリウム（関東化学株式会社製  鹿一級試薬）が用いられた。
【００７２】
【表６】
2011080419.tif 000008
【００７３】
上記したようにして準備された各実験例７，８及び比較例６〜８用のコーティング剤Ｃによりコーティングし、乾燥させることにより形成されたコーティング膜１４の膜厚及び膜厚分布をレーザー顕微鏡（株式会社キーエンス製／型番ＶＫ９７００）にて測定することにより調べた。また、本実施例３では、コーティング膜１４の膜厚の計測に加え、（１）冷水洗浄試験、及び（３）日光暴露試験を行った。本実施例３において行う（１）冷水洗浄試験、及び（３）日光暴露試験は、上述した実施例１において行ったものと同様にして試験用サンプルを準備し、同様の試験方法で行われた。
【００７４】
（試験結果）
各実験例７，８及び比較例６〜８において準備された試験用サンプルについて膜厚を計測したところ、下記表７に示す比較例７のように、ポリビニルアルコールに対する界面活性剤の配合量が少ない場合（重量比で０．１％）に、コーティング膜１４の膜厚が不均一になることが判明した。これにより、界面活性剤が、略均一なコーティング膜１４を形成する上で有効であり、ポリビニルアルコールに対する界面活性剤の配合量が重量比で０．２％以上である場合に特に有効であることが判明した。
【００７５】
【表７】
2011080419.tif 000009
【００７６】
下記表８に示すように、実験例７，８及び比較例６〜８に係るいずれの試験用サンプルについても、冷水洗浄試験によりコーティング膜１４をスムーズかつ完全に除去することができた。したがって、実験例７，８及び比較例６〜８に係る範囲内では、コーティング剤Ｃに含まれている界面活性剤の量や種類、コーティング膜１４の膜厚によらずコーティング膜１４を冷水（１０℃の水）により容易に除去できることが判明した。
【００７７】
【表８】
2011080419.tif 000010
【００７８】
これに対し、上述した（３）日光暴露試験の結果は、実験例７，８の場合と、比較例６〜８の場合とで大幅に相違していた。さらに詳細には、実験例７，８の場合は、上記表８に示すように、試験用サンプルにオゾンクラックが発生せず、コーティング膜１４の剥離やシワも発生しなかった。一方、比較例６のようにドデシルベンゼンスルホン酸ナトリウムを界面活性剤として用いた場合は、大きなオゾンクラックが発生し、コーティング剤Ｃによってコーティングを施さなかった場合よりもオゾンクラックの発生が促進されてしまうことが判明した。また、比較例７，８の場合は、コーティング膜１４が剥離してしまい、酸素やオゾンからゴムを保護できない状態になることが判明した。比較例７の場合は、上述したようにコーティング膜１４の膜厚が不均一であるため、これに起因して剥離が生じたものと想定される。また、比較例８の場合は、界面活性剤の添加量が過剰であり、コーティング剤Ｃにおいて層分離が発生し、コーティング膜１４とゴムとの間に界面活性剤の層が生成したことによりコーティング膜１４の剥離が生じたものと考えられる。
【符号の説明】
【００７９】
１０  ステータ
１２  ステータ本体
１３  外表面
１４  コーティング膜
１６  貫通孔
１７  露出面
１８  内周面
３０  ロータ
４０  流体搬送路
Ｐ  一軸偏心ねじポンプ
Ｃ  コーティング剤
【図１】
2011080419.tif 000011
【図２】
2011080419.tif 000012